Стекло
GLASS

Изобретение касается составов стекол, которые могут быть использованы в качестве высокотемпературной изоляции обмоточных проводов.
2
2
3
2
3
2
2
Известно стекло, содержащее следующие компоненты, мас. %: SiO 25,0-32,0; ВO 11,5-15,0; АlO 1,0-9,0; РbО 46,0-48,0; ZrO 1,5-2,5; ZnO 1,0-6,0; SnO1,0-2,0 [1].
Задачей изобретения является повышение температуры оплавления стекла.
2
2
3
2
3
2
2
2
3
2
3
2
Технический результат достигается тем, что стекло, включающее SiO, ВO, АlO, РbО, ZrO, ZnO, дополнительно содержит СuО, ВеО и MgO при следующем соотношении компонентов, мас. %: SiO 15,0-22,0; ВO 8,0-12,0; АlO 8,5-14,5; РbО 40,0-48,0; ZrO 3,0-4,0; ZnO 2,0-5,0; CuO 0,1-1,0; ВеО 1,0-2,0; MgO 5,0-10,0.
В таблице приведены составы стекла.
Стекло может быть сварено в электропечах любой конструкции в окислительной среде при температуре ~1400°С. Температура оплавления стекла ~750°С.
Источник информации
1. SU 1081135, С03С 3/074,1984.